Теплоаккумулирующий состав
HEAT ACCUMULATING COMPOUND

Изобретение относится к области теплоэнергетики, в частности к теплоаккумулирующим составам, используемым в тепловых аккумуляторах и в устройствах теплотехники.
Известен теплоаккумулирующий состав, содержащий фториды лития, натрия, магния, стронция. Температура плавления смеси 636°C (Дибиров М.А., Вердиев Н.Н., Султанов Ю.И., Гаркушин И.К. Теплоаккумулирующий состав. А.с. СССР. №1432084 от 23.10.1988 г.). Однако этот состав поддерживает температуру при 636-640°C.
3
Известен теплоаккумулирующий состав, содержащий фториды лития, натрия, стронция и соединение конгруэнтного плавления NaMgF, температура плавления смеси 600°C (Вердиев Н.Н., Вердиева З.Н., Мустафаев Н.А., Магомедова Х.Г. Теплоаккумулирующий состав. Патент РФ №2458096 от 10.08.2012 г. Бюл. №22).
Этот сплав обеспечивает работу теплового аккумулятора в интервале температур 600-605°C.
Наиболее близким к заявляемому составу по температуре и компонентам является теплоаккумулирующий состав содержащий фторид лития и молибдат калия с температурой плавления 674-700°C, с удельной энтальпией плавления 302-310 Дж/г (Гаркушин И.К., Губанова Т.В., Малышева Е.Г. Теплоаккумулирующий состав. Патент РФ №2452497. 27.09.2012 Бюл. №27).
Недостатком этого теплоаккумулирующего состава является невысокая удельная энтальпия плавления.
Задача изобретения - увеличение теплоаккумулирующей способности сплава. Достижение технического результата связано с увеличением удельной энтальпии плавления на 230-236 Дж/г.
Новизна изобретения по сравнению с прототипом заключается в том, что в теплоаккумулирующий состав содержащий фторид и молибдат лития, отличающийся тем, что с целью повышения удельной энтальпии плавления и обеспечения работоспособности теплового аккумулятора в интервале температур 710-715°C, вместо молибдата лития в состав композиции введены фториды кальция и бария при следующих соотношениях компонентов (мас. %):
LiF - 45÷45,3;
2
BaF- 20,2÷20,7;
2
CaF- 34,3÷34,6.
Примеры конкретного исполнения:
2
2
Пример 1. 0,0453 (45,3 мас. %) LiF + 0,0203 (20,3 мас. %) BaF + 0,0344 (34,4 мас. %) CaF. Температура плавления сплава 710°C, энтальпия плавления 546 Дж/г.
2
2
Пример 2. 0,0450 (45 мас. %) LiF + 0,0207 (20,7 мас. %) BaF + 0,0343 (34,3 мас. %) CaF. Температура плавления сплава 713°C, энтальпия плавления 540 Дж/г.
2
2
Пример 3. 0,0452 (45,2 мас. %) LiF + 0,0202 (20,2 мас. %) BaF + 0,0346 (34,6 мас. %)) CaF. Температура плавления сплава 715°C, энтальпия плавления 543 Дж/г.
За пределами указанных концентраций температура плавления возрастает и снижается удельная энтальпия плавления.
Данные по сравнению теплофизических характеристик прототипа и предлагаемого состава приведены в таблице.
Из таблицы видно, что предлагаемая теплоаккумулирующая смесь обеспечивает работоспособность теплового аккумулятора в интервале температур 710-715°C, с удельной энтальпией плавления 540-546 Дж/г, что на 244 Дж/г больше энтальпии плавления прототипа.